Antkowiak 등 은 극성 첨가제 ( 개질 제 ) 를 사용 하 면 스타이렌 - 뷰타다이엔 공중 합체 내 스타이렌 의 무작위화 를 촉진 하 고 바이닐 기 의 함량 을 증가 시킴 을 교시 한다 ( J . Polym . Sci . , Part A - 1 , 1972 , 10 , 1319 ) . 스타이렌 의 단일 중합 속도 상수 는 1 , 3 - 뷰타다이엔 의 속도 상수 보다 더 크 다 . 그러나 , 스타이렌 및 뷰타다이엔 이 혼합 된 경우 에 는 반응 성 이 역전 되 며 1 , 3 - 뷰타다이엔 은 스타이렌 보다 더욱 빠르 게 중합 하 는 경향 이 있 다 . 스타이렌 과 비교 하 여 , 1 , 3 - 뷰타다이엔 은 리빙 센터 와 더욱 안 정한 π 결합 을 형성 하 여 1 , 3 - 뷰타다이엔 중합 을 선호 하 는 경향 이 있 기 때문 에 이러 한 현상 이 관찰 된다 . 스타이렌 / 뷰타다이엔 혼합물 내 뷰타다이엔 의 농도 가 매우 낮 은 경우 , 스타이렌 이 중합 을 시작 하 여 테이퍼 ( tapered ) 또는 블록 공중 합체 가 수득 된다 ( US 3 , 558 , 575 ) . 상기 문헌 은 또한 고온 에서 반응 을 수행 하 는 경우 , 매우 낮 은 블록 화도 를 가지 는 스타이렌 및 뷰타다이엔 의 공중 합체 를 수득 할 수 있 음 을 교시 한다 . 공중 합체 는 일반 적 으로 25 % 이하 의 저 함량 의 스타이렌 함량 을 가진다 . 또한 , 루이스 염기 , 루이스 산 ( US 3 , 787 , 377 ) , 루이스 염기 및 산 의 혼합물 , 또는 π 공 여기 를 중합 시스템 에 첨가 하 면 , 스타이렌 및 뷰타다이엔 의 반응 성 을 동일 해 지 고 , 이 로 인해 랜덤 스타이렌 - 뷰타다이엔 공중 합체 가 획득 될 수 있 다 .